(57)【要約】  断面Ｖ字状の溝を有し溝の幅を変更可能な一対のプーリ１，２に、複数のエレメントをベルトで連結してなるＶベルト３を巻回したベルト式無段変速機である。プーリ１，２およびエレメントどうしの接触面の少なくとも一方に、プーリ１，２およびエレメントの金属製素材表層にＺｎおよびＳｎの１種または２種が拡散した拡散層８を設け、この拡散層８に、ＳおよびＰを含有させた。これにより、高い摩擦係数と耐摩耗性とを長期に亘って維持することができ、高出力化に充分に対応することができる。
2007037371.tif 000002
【特許請求の範囲】
【請求項１】
断面Ｖ字状の溝を有し該溝の幅を変更可能な一対のプーリに、複数のエレメントをベルトで連結してなるＶベルトを巻回したベルト式無段変速機において、前記プーリおよびエレメントどうしの接触面の少なくとも一方に、前記プーリおよびエレメントの金属製素材表層にＺｎおよびＳｎの１種または２種が拡散した拡散層を設け、この拡散層に、ＳおよびＰを含有させたことを特徴とするベルト式無段変速機。
【請求項２】
前記エレメントの前記プーリとの接触面に、潤滑油を保持するための複数の溝を設け、この溝と前記接触面の金属製素材表層に、ＺｎおよびＳｎの１種または２種が拡散した拡散層を設け、この拡散層に、ＳおよびＰを含有させたことを特徴とする請求項１に記載のベルト式無段変速機。
【請求項３】
前記拡散層のＺｎの含有量は０．５〜１５重量％であり、Ｓｎの含有量は０．５〜１８．５重量％であることを特徴とする請求項１または２に記載のベルト式無段変速機。
【請求項４】
前記ＳおよびＰの含有量は、それぞれ０．４〜６．０重量％、０．１５〜２．０重量％であることを特徴とする請求項１〜３のいずれかに記載のベルト式無段変速機。
【請求項５】
前記拡散層は、Ｃａ：０．１５〜０．５重量％および／またはＭｇ：０．１〜０．４重量％含有することを特徴とする請求項１〜４のいずれかに記載のベルト式無段変速機。
【請求項６】
前記拡散層の厚さは１〜５０μｍであることを特徴とする請求項１〜５のいずれか記載のベルト式無段変速機。
【請求項７】
前記拡散層に、Ｎｉ、Ｃｒ、Ｍｏ、Ａｌ、およびＣの少なくとも１種を総量で１〜２０重量％含有させたことを特徴とする請求項１〜６のいずれかに記載のベルト式無段変速機。
【請求項８】
前記プーリは、駆動プーリと従動プーリとからなり、前記駆動プーリにおける速度比が２．２以上の溝の領域にのみ前記拡散層を設け、前記従動プーリにおける速度比が０．７以下の溝の領域にのみ前記拡散層を設けたことを特徴とする請求項１〜７のいずれかに記載のベルト式無段変速機。
【請求項９】
前記拡散層の表面粗さはＲａ０．２〜Ｒａ１．２およびＲｑ０．２〜Ｒｑ０．５であることを特徴とする請求項１〜８のいずれかに記載のベルト式無段変速機。
【請求項１０】
前記拡散層の硬さはＨｖ７００〜Ｈｖ１１００であることを特徴とする請求項１〜９のいずれかに記載のベルト式無段変速機。
【請求項１１】
前記拡散層の外周部に、表面粗さまたは硬さが前記拡散層の外周縁において前記金属製素材の表面粗さまたは硬さと一致するように外周側へ向けて変化する拡散層を設けたことを特徴とする請求項８および９または請求項８または１０に記載のベルト式無段変速機。
【請求項１２】
断面Ｖ字状の溝を有し該溝の幅を変更可能な一対のプーリに、複数のエレメントをベルトで連結してなるＶベルトを巻回したベルト式無段変速機の運転方法において、前記プーリおよびエレメントどうしの接触面の少なくとも一方に、前記プーリおよびエレメントの金属製素材表層にＺｎが拡散した拡散層を設け、前記ベルト式無段変速機を、Ｓ：０．０６〜０．３０重量％およびＰ：１００〜６００ｐｐｍ含有する潤滑油と接触させながら運転することを特徴とするベルト式無段変速機の運転方法。
【発明の詳細な説明】
【技術分野】
【０００１】
本発明は、ベルト式無段変速機に関し、特に、プーリとＶベルトとの間の摩擦係数を高めて動力伝達効率を向上させるとともに、プーリおよびＶベルトの摩耗を低減する技術に関する。
【背景技術】
【０００２】
近年、自動車のエンジンの高出力化に伴い、ベルト式無段変速機にもその対応が必要となってきている。ベルト式無段変速機は、断面Ｖ字状の溝を有するとともに溝の幅を変更可能な一対のプーリに、複数のエレメントをベルトで連結したＶベルトを巻回したもので、プーリとエレメントとの摩擦力により駆動プーリから従動プーリへ動力を伝達するものである。近年の高出力化に伴ってプーリとエレメント間の挟圧力が増加することから、プーリとエレメントとの接触面に摩耗が発生し、両者間の摩擦係数が低下して走行性能が損なわれる可能性があった。このため、従来より、プーリとエレメントとの接触面間における摩擦係数を高めることで挟圧力を低減し、これによって、高出力化に対応してきている。また、プーリとエレメント間の摩擦係数を高めことに加えて摩耗を低減するという課題もあり、両者を満足すべく従来より種々の開発がなされてきた。【０００３】
たとえば、特許文献１には、プーリの大きな動力を伝達するＬｏｗ側速度比の部分に、ショットピーニングを施すことで摩擦係数を増加させるとともに耐摩耗性を向上させたベルト式無段変速機が開示されている。また、ショットピーニング以外にも、ＷＰＣ処理、メッキ、コーティング、研磨加工、熱処理を行うことが開示されている。【０００４】
特許文献２には、エレメントのプーリとの接触面に、黒鉛、二硫化モリブデン等の自己潤滑剤を含有する樹脂を被覆することにより、摩擦係数を高めるとともに耐摩耗性を向上させたベルト式無段変速機が開示されている。
【発明の開示】
【発明が解決しようとする課題】
【０００５】
しかしながら、特許文献１に記載の技術では、ショットピーニング等に起因する表面性状の変化により、摩擦係数と耐摩耗性が向上することは認められるものの、その効果は潤滑油中に含まれる添加剤の性能によるところが大きいことが判明している。したがって、上記のような技術では、長期間の走行で潤滑油が劣化すると所期の性能が得られないから、ベルト式無段変速機の改良としては不十分である。また、特許文献１に例示されたコーティングによる改良では、膜厚を薄くすると早期に摩滅し、厚くすると剥離し易いという欠点がある。【０００６】
また、エレメントのプーリとの接触面には、潤滑油を保持するための深さが約４０μｍ程度の溝が形成されているが、特許文献２に記載の技術では、エレメントのプーリとの接触面に樹脂を被覆しているから、樹脂に上記のような微小な溝を精度良く加工することは困難である。このため、溝での潤滑油の保持が不十分となり、エレメントの接触面に潤滑油成分との反応膜が形成されず、焼付きが生じる危険性がある。また、エレメントと樹脂との熱膨張係数が異なるため、樹脂が剥離することも懸念される。さらに、エレメントは潤滑油中で使用されるため、潤滑油成分による樹脂の劣化や硬化も懸念される。以上により、特許文献２に記載の技術では、信頼性に欠けるという重大な問題がある。
したがって、本発明は、高い摩擦係数と耐摩耗性とを長期に亘って維持することができ、高出力化に充分に対応することができるベルト式無段変速機とその運転方法を提供することを目的としている。【０００７】
【特許文献１】特開２００１−６５５１号公報（要約、請求項７）
【特許文献２】特開２００４−１４４１１０号公報（要約、００１９）
【特許文献３】ＷＯ２００４−１０８９９０
【課題を解決するための手段】
【０００８】
本発明者等は、エレメントおよびプーリに高い摩擦係数と耐摩耗性を付与するためのコーティングについて研究を重ねた結果、表面を被覆するのでは上記従来技術を超えることはできないと考え、放電表面処理を適用することに思い至った。放電表面処理は、電極と被加工金属との間で放電を生じさせて、電極の金属を被加工金属の表層に拡散させる表面処理方法であり、被加工金属と電極金属とが混在する層（または化合物層）を形成する（例えば特許文献３）。そして、本発明者等は、電極として種々の金属を検討した結果、Ｚｎが最も性能が良いことを見出し、さらに検討を進めた結果、ＰとＳを含有する潤滑油を用いたときにおいて要求される性能が得られることが判明した。本発明者等が実験で用いたエレメントおよびプーリを調べた結果、Ｚｎが拡散した拡散層にＳおよびＰが含有されていることが判った。そして、このような拡散層により、高い摩擦係数と耐摩耗性が付与されていることが判った。また、同様の効果は、Ｓｎのときも得られることが判った。【０００９】
本発明のベルト式無段変速機は上記のような知見に基づいてなされたもので、断面Ｖ字状の溝を有し該溝の幅を変更可能な一対のプーリに、複数のエレメントをベルトで連結してなるＶベルトを巻回したベルト式無段変速機において、プーリおよびエレメントどうしの接触面の少なくとも一方に、プーリおよびエレメントの金属製素材表層にＺｎおよびＳｎの１種または２種が拡散した拡散層を設け、この拡散層に、ＳおよびＰを含有させたことを特徴としている。【００１０】
拡散層にＳおよびＰを含有させるには、プーリおよびエレメントをＳおよびＰを含む液体に接触させれば良い。最も簡便な方法は、ベルト式無段変速機の慣らし運転をＳおよびＰを含有する潤滑油を用いて行うことである。本発明は、このような運転方法も特徴とするものであり、断面Ｖ字状の溝を有し該溝の幅を変更可能な一対のプーリに、複数のエレメントをベルトで連結してなるＶベルトを巻回したベルト式無段変速機の運転方法において、プーリおよびエレメントどうしの接触面の少なくとも一方に、プーリおよびエレメントの金属製素材表層にＺｎおよびＳｎの１種または２種が拡散した拡散層を設け、ベルト式無段変速機を、Ｓ：０．０６〜０．３０重量％およびＰ：１００〜６００ｐｐｍ含有する潤滑油と接触させながら運転することを特徴としている。
【発明の効果】
【００１１】
本発明のベルト式無段変速機によれば、上記のような拡散層によってエレメントとプーリに高い摩擦係数と耐摩耗性を付与することができるのは勿論のこと、厚さを適切に設定することで拡散層の摩滅を防止することができ、また厚くしても拡散層の剥離の心配はない。したがって、高い摩擦係数と耐摩耗性を長期に亘って維持することができる。さらに、エレメントに拡散層を形成する場合には、拡散層を形成した後に潤滑油を保持するための微小な溝を機械加工によって形成することができる。また、本発明のベルト式無段変速機の運転方法によれば、潤滑油中のＳおよびＰがエレメントおよびプーリ間で極圧状態とされるから、それら元素が拡散層に容易に浸透し、本発明のベルト式無段変速機を製造することができる。
【図面の簡単な説明】
【００１２】
【図１】本発明の実施形態のベルト式無段変速機を示す側断面図である。
【図２】図１のII−II線断面図である。
【図３】速度比と頻度の関係を示すグラフである。
【図４】放電表面処理装置を示す概略側面図である。
【図５】（Ａ）は拡散層の断面を示すＥＰＭＡ写真であり、（Ｂ）はその断面における成分を示すチャートである。
【図６】摺動試験方法を示す概略図である。
【図７】本発明の実施例における摺動試験の時間と分離電圧との関係を示すグラフである。
【図８】本発明の実施例における面粗度Ｒａと摩擦係数との関係を示すグラフである。
【図９】本発明の実施例における面粗度Ｒｑと摩擦係数との関係を示すグラフである。
【図１０】本発明の実施例における面粗度Ｒｑと摩耗量との関係を示すグラフである。
【図１１】本発明の実施例における硬度と摩擦係数との関係を示すグラフである。
【図１２】本発明の実施例における摩耗量を示すグラフである。
【図１３】本発明の実施例におけるＺｎの含有量と摩擦係数との関係を示すグラフである。
【図１４】本発明の実施例における拡散層の成分を示すチャートである。
【図１５】本発明の実施例における拡散層の成分を示す画像である。
【図１６】本発明の他の実施例における摺動試験の時間と分離電圧との関係を示すグラフである。
【図１７】本発明の他の実施例における摺動試験の時間と分離電圧との関係を示すグラフである。
【図１８】（Ａ）は本発明の他の実施例における速度比と挟圧力比との関係を示すグラフであり、（Ｂ）は速度比と動力損失との関係を示すグラフである。
【符号の説明】
【００１３】
１…駆動プーリ、２…従動プーリ、３…Ｖベルト、４…ディスク、
５…金属リング集合体（ベルト）、６…エレメント、８…拡散層。
【発明を実施するための最良の形態】
【００１４】
以下に本発明の好適な実施の形態を説明する。
ＺｎおよびＳｎは、高い摩擦係数と耐摩耗性を付与する成分であり、本発明の作用および効果を確実に得るために、拡散層のＺｎの含有量は０．５重量％以上であることが望ましく、Ｓｎの含有量は０．５重量％以上であることが望ましい。また、ＳおよびＰの含有量は、それぞれ０．４重量％以上および０．１５重量％以上であることが望ましい。拡散層のＺｎの含有量が１５重量％を超えると、逆に摩擦係数が低下する。また。拡散層のＳｎの含有量は、１８．５重量％までであれば摩擦係数は低下しない。ＳおよびＰは、拡散層に高い摩擦係数と耐摩耗性を付与するとともに、潤滑油の酸化を防止するという作用を有している。【００１５】
拡散層には、ＳおよびＰの作用効果をさらに高めるＣａを０．１５〜０．４重量％含有すると好適である。この場合、潤滑油の基油となる鉱物油は、Ｃａスルホネート、Ｃａサリシレート、Ｃａフェネートの１種または２種以上を３００〜６６０ｐｐｍ含むものを用いる。また、潤滑油にＣａを含有することにより、ＣａとともにＳおよびＰが拡散層に浸透し易くなるという重要な作用効果を得ることができる。すなわち、慣らし運転においては、ＳおよびＰが拡散層に浸透するまでは高い摩擦係数と耐摩耗性が付与されていないから、その間にエレメントおよびプーリが摩耗する可能性がある。したがって、ＳおよびＰは可能な限り迅速に拡散層に浸透する必要があり、そのような作用効果を奏するのがＣａである。【００１６】
また、Ｃａと同等の効果があるＭｇを０．１〜０．４重量％含有すると好適である。この場合、Ｍｇは清浄剤として潤滑油に２００〜２６０ｐｐｍ添加することができる。また、下記の元素を拡散層に含有することも好適な態様である。
Ｎ：Ｎを粘度調整剤および清浄剤として潤滑油に０．１０〜０．３０重量％含有させる。
Ｚｎ：拡散層中のＺｎの含有量を調整するために、潤滑油にＺｎを１５０〜４００ｐｐｍ含有させることができる。
Ｂ：Ｂを分散剤として潤滑油に１００〜３５０ｐｐｍ含有させる。【００１７】
本発明の作用効果を長期に亘って確実に得るために、拡散層の厚さは０．５μｍ以上であることが望ましい。拡散層を５０μｍを超えて設けてもオーバースペックとなって製造コストが割高となる。自動車の一般的な耐用年数（走行距離）を考慮すると、拡散層の厚さは５μｍ以下で充分である。【００１８】
拡散層に、Ｎｉ、Ｃｒ、Ｍｏ、Ａｌ、およびＣの少なくとも１種を総量で１〜２０重量％含有させるとさらに好適である。これらの元素は、摩擦係数をさらに高める作用効果を奏する。そのような作用効果を得るためには、上記元素を１重量％以上含有させる必要があり、２０重量％を超えて含有してもそれ以上の作用効果の向上は望めない。上記元素とＺｎおよびＳｎの少なくとも１種の化合物を電極として放電表面処理を行うことにより、上記元素を拡散層に含有させることができる。【００１９】
１．ベルト式無段変速機の構成
図１および図２は、本発明のベルト式無段変速機の好適な例を示すものである。これらの図において符号１は駆動プーリ、２は従動プーリであり、これら駆動プーリ１および従動プーリ２にはＶベルト３が巻回されている。駆動プーリ１および従動プーリ２は、それぞれ一対のディスク４から構成され、ディスク４は、断面Ｖ字状の溝を形成するとともに互いに接近離間可能とされている。Ｖベルト３は、無端状の金属リングを複数枚積層した金属リング集合体（ベルト）５によって複数のエレメント６を連結して構成されている。ディスク４は、例えばＳＣＭ鋼のような合金鋼で構成され、エレメント６は、例えばＳＫＳ鋼のような過共析炭素鋼から構成される。また、エレメント６のディスク４に対する接触面Ｘには、複数の溝８ａが形成され、溝８ａを含む接触面Ｘの全体にＺｎおよびＳｎの少なくとも１種とＦｅの混合組織からなる拡散層８が形成されている。また、図１に示すように、ディスク４の中央部には、ＺｎおよびＳｎの少なくとも１種とＦｅの混合組織からなる拡散層８が形成されている。【００２０】
この実施形態では、ディスク４のうちの中央部にのみ拡散層８を設けている。具体的には、駆動プーリ１における速度比（入力回転数／出力回転数）が２．２以上のディスク４の領域にのみ拡散層８を設け、従動プーリ２における速度比が０．７以下のディスク４の領域にのみ拡散層８を形成している。これは、Ｖ溝を有する駆動プーリ１では、速度比がＬｏｗ側のとき、特に、速度比が２．２以上のときにエレメント６に対する挟圧力が非常に高くなるためである。また、ＯＤ側では、速度比が０．７以下のときに従動プーリ２とエレメント６との間に発生する摩擦損失量が大きくなるからである。そして、そのような領域に拡散層８を設けることにより、摩擦係数を高めて挟圧力を低減することができる。【００２１】
あるいは、ディスク４の使用頻度の高い領域にのみ拡散層８を形成することもできる。図３は、速度比の対数に対する使用頻度の関係を示すものである。図３に示すように、使用頻度が高いのは図に斜線で示すＬｏｗ側とＯＤ側である。Ｌｏｗ側では、-log(ratio)で−０．２１〜−０．３７の範囲の使用頻度が高く、これを速度比に直すと１．６１〜２．３７である。また、ＯＤ側では、-log(ratio)で０．２１〜−０．３４の範囲の使用頻度が高く、これを速度比に直すと０．６１〜０．４６である。したがって、そのような領域にのみ拡散層８を設ければ経済的である。【００２２】
拡散層８の表面粗さはＲａ０．２〜Ｒａ１．２であることが望ましく、その範囲であれば大きな摩擦係数を得ることができる。なお、表面粗さの下限値をＲａ０．２としたのは、Ｒａ０．２においては、拡散層が非常に薄い状態となり潤滑状態が変化してしまうこと、また、未処理の母材面粗に近くμが変化しなくなるためである。また、拡散層の硬さをＨｖ７００以上とすることにより摩擦係数を高めるとともに耐摩耗性を向上させることができる。ただし、硬さがＨｖ１１００を超えると、相手部材（エレメント６）に対する攻撃性が強くなり、相手部材の摩耗を促進する。【００２３】
拡散層８の外周部には、表面粗さおよび／または硬さが変化する拡散層が形成されている。すなわち、拡散層８は、ディスク４の素材よりも表面粗さおよび硬さが高いが、拡散層では、外周側へ向かうに従って表面粗さおよび硬さが低くなり、その外周縁において素材の表面粗さまたは硬さと一致する。これにより、拡散層８とその外側の素材の部分との間をエレメント６が乗り移るときに衝撃が発生せず、各部材に過大な負荷がかかるのを防止することができる。【００２４】
２．拡散層の形成方法
図４は、放電表面処理を行う装置を示す側面図である。図中符号１０はエレメントまたはディスクの母材であり、１１は電極である。電極１１は、ＺｎまたはＺｎおよび他の金属の化合物、ＳｎまたはＳｎおよび他の金属の化合物、または合金の粉末、そのような粉末と異種金属粉末との混合粉末を圧縮成形した圧粉体、あるいは、そのような圧粉体を焼結したものである。母材１０と電極１１は、石油系の加工液で満たされた加工槽に接近して対向配置され、電極１１を陰極、母材１０を陽極としてパルス電流が供給される。両者は殆ど接するくらいに接近しているので、互いに接触しないように位置の制御が行われる。電極１１および母材１０間にパルス電流が流れると両者の間で放電が生じ、放電で生じる熱により電極１１と母材１０は溶融および気化される。そして、静電気力や気化で生じる気流によって溶融した電極１１の粒子が母材１０の表面に運ばれ、そこで溶融した母材１０の表面に拡散する。こうして母材１０の表層部で母材１０と電極１１の粒子とが拡散融合し、ＺｎおよびＳｎの少なくとも１種が拡散した拡散層８が形成される。【００２５】
図５の（Ａ）は上記のようにして得られたＺｎ拡散層８の断面を示すＥＰＭＡ写真であり、（Ｂ）はその断面におけるＦｅとＺｎの量を示すＥＰＭＡ線分析結果である。これらの図に示すように、拡散層８は、４μｍ程度の厚さを有しており、その間でＺｎとＦｅの含有量がなだらかに変化している。このように、拡散層８は、ＰＶＤやＣＶＤ等の蒸着やメッキのように母材表面に付着するものとは異なり、母材金属にＺｎおよびＳｎの少なくとも１種が拡散融合して形成されたものであるから、拡散層８が母材１０から剥離するということはない。そして、そのような拡散層８を有するベルト式無段変速機は、ＳおよびＰを含有する潤滑油を用いて運転されることにより、ＳおよびＰが拡散層８に浸透して高い摩擦係数と耐摩耗性が付与される。なお、図５のデータは、次に説明する実施例の試料Ｚ−１から得たものである。
【実施例】
【００２６】
１．摺動試験
ＳＣＭ４２０鋼から縦：１４ｍｍ、横：１７ｍｍ、長さ：７０ｍｍの角棒を切り出し、これを浸炭焼入れ後に焼戻して硬さをＨＲＣ５８〜６４に調整した試料を作製した。一方、平均粒径２μｍのＺｎまたはＳｎの粉末を縦：２ｍｍ、横：１６ｍｍ、長さ：６０ｍｍの角板に成形し電極を作製した。この電極と上記試料とを図４に示す放電表面処理装置に供給した灯油を主成分とする加工油内に浸し、両者に電流を供給して放電を行った。ピーク電流を５〜７Ａの範囲で設定し、放電時間０．８〜８μｓ、放電と放電の休止間隔２μｓのパルス放電を行った。このようにして試料の上面にＺｎまたはＳｎが拡散した拡散層を形成した。拡散層は、圧粉密度を変えて電極の抵抗を種々設定することにより、表面粗さ、硬さおよびＺｎまたはＳｎの含有量が異なる複数の試料を形成した。表１に各試料の放電条件、表面粗さ、硬さおよびＺｎまたはＳｎの含有率を示す。ＺｎまたはＳｎの含有率はEDS（Energy-Dispersive X-ray Spectroscopy、日本電子社製、型式：JSM6460-LA）を用いて測定した。【００２７】
【表１】
2007037371.tif 000003
【００２８】
一方、ＳＫＳ−９５鋼から直径１５ｍｍの円柱状で下端部が曲率半径１８ｍｍの凸曲面をなすピンを切り出し、このピンに焼入れ焼戻しを施して硬さをＨＲＣ６０〜６４に調整した。図６に示すように、各試料の拡散層の上面にピンの下端面を５ｋｇｆの荷重で押圧し、この状態で試料を２００ｃｐｍのサイクルで５０ｍｍ往復摺動させた。その際、拡散層の上面に、表２に示す成分を含有する潤滑油を５ｃｃ／ｍｉｎ滴下した。また、比較のために、拡散層を形成していない試料Ｎ−１を用いた以外は全て上記と同じ条件で摺動試験を行った。【００２９】
【表２】
2007037371.tif 000004
【００３０】
図６に示すように、試料およびピンを介在させる電気回路を構成し、試料Ｚ−１、Ｓ−１およびピン間に１５ｍＶの低電圧を印加して摺動試験中の分離電圧を測定した。そのときのＤＣアンプによる増幅率は１００である。なお、試料およびピンどうしの接触面以外の全ての面には絶縁処理を施した。分離電圧は、試料およびピンが金属接触した状態ではほぼゼロであるが、試料のピンとの接触面にＳおよびＰを含有する皮膜が形成されるにつれて上昇する。図７に摺動試験開始からの時間と分離電圧との関係を示す。図７に示すとおり、Ｚｎ拡散層を有する本発明例では摺動試験を開始してから僅か１分程度で分離電圧が最高レベル近くまで上昇した。また、Ｓｎ拡散層を有する本発明例では、摺動試験を開始してから３分後に分離電圧が上昇した。これは、潤滑油にＣａおよびＭｇを含むため、ＳおよびＰの拡散層への浸透が促進されたためである。潤滑油に含まれるＳおよびＰは、摺動試験を開始すると直ちに拡散層へ浸透し、拡散層の表層にＳおよびＰが拡散した皮膜を形成する。【００３１】
これに対して、拡散層を形成していない比較例の試料Ｎ−１では、摺動試験を開始してから１０分間は分離電圧は変化しなかった。したがって、比較例では、その間に試料Ｎ−１が摩耗する可能性がある。なお、比較例では本発明例と同等の分離電圧を示しているが、生成された皮膜はＦｅにＳおよびＰが拡散しただけのものであり、本発明例における皮膜とは異なるものである。したがって、本発明例のような高い摩擦係数と耐摩耗性を有するものではない。【００３２】
２．面粗度と摩擦係数との関係
表１に各試料の摩擦係数を併記する。また、摺動試験を行った試料の摺動面の表面粗さと摩擦係数との関係を調査した。その結果を図８に示す。図８に示すように、表面粗さＲａが１．２以下のときに摩擦係数（μ）が０．０６２以上となった。一方、比較例（図７に示す比較例と同じ試料Ｎ−１）では、表面粗さＲａは０．２であるが、摩擦係数は０．０６であり、本発明例よりも劣っていた。皮膜の表面には微細な凹凸が形成されており、凹の部分に油溜まりが生じて潤滑作用をなし、凸の部分が実際に相手部材と接触して摩擦力を生じる。本発明例では、凸の部分が高い摩擦係数を有する拡散層で形成されているから、表面粗さＲａが小さくなるに従って凸の部分の割合が増え、摩擦係数が増大する。【００３３】
また、図９に示すように、表面粗さＲｑが０．２〜０．５のときに摩擦係数が０．０６２以上となった。図１０に示すように、Ｒｑが０．５０を超えると、摩耗量が未処理材と同等かそれよりも多くなるため、上記範囲内が高い摩擦係数と耐摩耗性を得るため適切な範囲である。【００３４】
３．硬さと摩擦係数との関係
摺動試験を行った試料の摺動面の硬さと摩擦係数との関係を調査した。その結果を図１１に示す。図１１に示すように、硬さが高くなるに従って摩擦係数は増大し、硬さがＨｖ７００〜Ｈｖ１１００のときに摩擦係数（μ）が０．０６２以上となった。図１１に示すように、硬さがＨｖ１２５０のときに摩擦抵抗が減少しているのは、相手部材（ピン）に対する攻撃性が高まって互いの摩耗が進行したためである。【００３５】
４．耐摩耗性
表面粗さをＲａ０．２〜Ｒａ１．２、硬さをＨｖ７００〜Ｈｖ１１００とした本発明例の試料と拡散層を設けていない比較例の試料により摺動試験を上記と同じ条件で６０分間行った後、摺動面の摩耗量を測定した。その結果を図１２に示す。図１２に示すように、本発明例の試料の方が摩耗量は少なかった。【００３６】
５．ＺｎおよびＳｎの含有量と摩擦係数
拡散層中のＺｎおよびＳｎの含有量と摩擦係数との関係を調査した。その結果を図１３に示す。図１３に示すように、Ｚｎの含有量が０．５〜１５重量％の範囲では、摩擦係数は０．０６２以上であるが、Ｚｎの含有量が１５重量％を超えると摩擦係数は低下した。ただし、図１３に示すように、Ｓｎは１８．４５重量％でも摩擦係数は低下しなかった。【００３７】
６．拡散層の成分
摺動試験後の拡散層を形成した試料Ｚ−７に対してＥＰＭＡ線分析装置（日本電子社製、型式：ＪＯＥＬ  ＪＸＡ−８１００）を用いてＥＰＭＡ線分析を行った。その結果を図１４に示す。図１４に示すように、ピンと摺動した部分では、Ｚｎ、Ｐ、Ｏのピークが増加している部分があり、そのピークが増加している部分に対応するＦｅの部分ではピークが減少している。このことから、ピンと摺動した部分にリン酸亜鉛皮膜が生成されていることが確認された。また、図１４（Ａ）から判るように、ピンと摺動した部分と摺動しなかった部分、におけるＺｎ量を比較すると、摺動部において高いピークがあり、摺動によってはＺｎの減少は見られなかった。【００３８】
摺動試験後の拡散層を形成した試料Ｚ−１６に対して分析装置（ＵＬＶＡＣ  ＰＨＩ社製、型式；ＴＲＩＦＴ−２）を用いてＴＯＦ−ＳＩＭＳ分析を行った。その結果を図１５に示す。ＴＯＦ−ＳＩＭＳ分析は、試料表面にＧａ＋イオンを照射して試料表面の元素の二次イオンを飛散させ、二次イオンの質量に起因する飛散時間から元素を同定するとともにイオン数を計数する分析方法である。この分析方法では、試料面に対してマッピングされた画像にイオン数に応じた輝度の輝点が生じ、輝度の高さとイオン数の量で元素の量を特定する。図１５に示すように、摺動面にはＺｎ、ＳおよびＳＯ３の分布が見られ、ＺｎＳやＺｎＳＯ３の存在が確認された。したがって、上記のリン酸亜鉛とＺｎＳやＺｎＳＯ３の混合皮膜の存在により、高い摩擦係数と耐摩耗性を有することが確認された。【００３９】
高い摩擦係数と耐摩耗性を示した試料Ｚ−１に対して、摺動部のＺｎ皮膜中に含まれるＰ，Ｓ，Ｃａ，Ｍｇの定量分析を行った。Ｐ，Ｃａ，Ｍｇの定量分析には高周波誘導結合プラズマ質量分析法（使用機器：ＦＩ  Ｅｌｅｍｅｎｔａｌ社製、型式；Ｐｌａｓｍａ  Ｔｒａｃｅ２）を用い、Ｓの定量分析には還元蒸留装置（日本分光社製、型式：ＵＮＩＤＥＣ−３００）を用い、ＪＩＳの還元蒸留−メチレンブルー吸光光度法に準じて行った。試験には、表３に示す成分からなる潤滑油Ａ，Ｂを用いた。摺動部分に硝酸溶液０．５ｍｌ（純水９：硝酸１）を滴下し、摺動部分のＺｎ拡散層を約３分間酸分解し、分解溶液中の含有物質を定量分析した。その結果を表４に示す。表４に示すように、放電表面処理によって得られたＺｎ拡散層の摺動部に含まれるＺｎ重量に対して、概ね、Ｐは０．１５〜２．０重量％、Ｓは０．４〜６．０重量％、Ｃａは０．１５〜０．５重量％，Ｍｇは０．１〜０．４重量％存在していることが確認された。これら拡散層の含有物質の範囲内において、高い摩擦係数と耐摩耗性を有することが確認された。【００４０】
【表３】
2007037371.tif 000005
【００４１】
【表４】
2007037371.tif 000006
【００４２】
７．拡散層にＣｒを含有した例
電極としてＺｎおよびＣｒの化合物の粉末を成形した圧粉体を用いた以外は上記と同様にして、ＦｅにＺｎおよびＣｒ３Ｃ２が拡散した拡散層を有する試料（ＺＣ−１７，ＺＣ−２１）を作製した。この試料に対して上記と同じ条件で摺動試験を行った。その結果を図１６に示す。図１６から判るように、ＺｎとＣｒ３Ｃ２による拡散層を形成することにより、約０．０６６という高い摩擦係数を得ることができた。【００４３】
８．潤滑油にＣａおよびＭｇを含まない例
試料Ｚ−１とＳおよびＰのみを含有する潤滑油を用いて上記と同じ条件で摺動試験を行った。その結果を図１７に示す。また、比較のためにＣａおよびＭｇ等を含む潤滑油を用いて摺動試験を行った結果（図７のプロット）を図１７に併記する。図１７に示すように、潤滑油にＣａおよびＭｇ等を含まない場合には、拡散層へＳおよびＰが浸透して皮膜を形成するのに時間がかかることが確認された。【００４４】
８．実機試験
図１および図２に示すベルト式無段変速機を製造し、表２に示す成分を含む潤滑油を用いて運転を行ってその際の挟圧力比と動力損失を測定した。この場合において、プーリの表面には試料Ｚ−１と同等拡散層を形成した。なお、挟圧力比は、拡散層を有しないプーリを用いたベルト式無段変速機における挟圧力を１とし、それに対する本発明のベルト式無段変速機の挟圧力の比である。速度比（-log(ratio)）に対する挟圧力比および動力損失を図１８に示す。【００４５】
速度比が２．２以上のＬｏｗ側で挟圧力が非常に高くなり、プーリの表面に段付き摩耗が生じることがあるが、図１８（Ａ）に示すように、本発明のベルト式無段変速機では、拡散層によって高い摩擦係数が得られているため、特にＬｏｗ側における挟圧力が大幅に低減されている。また、図１８（Ｂ）に示すように、本発明のベルト式無段変速機では、Ｌｏｗ側とＯＤ側において動力損失が軽減されている。具体的には、速度比が０．６５以下の範囲と速度比が２．０以上の範囲である。【００４６】
なお、上記実施例は、拡散層をプーリのみに設けた例であるが、エレメントのみ、あるいは両方に設けても同等の作用効果を得ることができる。エレメントに拡散層を形成する場合には、拡散層を形成した後に潤滑油を保持するための微小な溝を機械加工にて形成することができる。また、拡散層にＳおよびＰを浸透させる方法としては、実機で運転する方法に限られるものではなく、例えば潤滑油に浸漬したエレメントどうしを互いに擦り合わせるなど任意の方法を採用することができる。
【図１】
2007037371.tif 000007
【図２】
2007037371.tif 000008
【図３】
2007037371.tif 000009
【図４】
2007037371.tif 000010
【図５】
2007037371.tif 000011
【図６】
2007037371.tif 000012
【図７】
2007037371.tif 000013
【図８】
2007037371.tif 000014
【図９】
2007037371.tif 000015
【図１０】
2007037371.tif 000016
【図１１】
2007037371.tif 000017
【図１２】
2007037371.tif 000018
【図１３】
2007037371.tif 000019
【図１４】
2007037371.tif 000020
【図１５】
2007037371.tif 000021
【図１６】
2007037371.tif 000022
【図１７】
2007037371.tif 000023
【図１８】
2007037371.tif 000024
【国際調査報告】
2007037371.tif 000025
2007037371.tif 000026